FR 2328793 A1 19770520 FR 7344600 A 19731213 La présente invention décrit un procédé de traitement de matières polyamidiques ou cellulosiques par l'ammoniac gazeux. De nombreux polymeres, naturels ou artificiels, possedent une structure stabilisée par liaisons hydrogène : certaines des interactions entre molécules de polymères sont dues aux forces d'attraction entre des atomes d'hydrogene possédant une charge positive partielle et des groupements à charge négative partielle (faible densité d'électrons et forte densité d'électrons.). De telles liaisons stabilisent la structure du polymere dans diverses configurations qui dépendent essentiellement d'une part de l'énergie de ces configurations et d'autre part de l'histoire du polymère. Il est connu que de tels polymères peuvent être modifiés par l'action de composes susceptibles de rompre les liaisons hydrogènes. De tels traitements sont effectués par exemple dans le cas du mercerisage ou similisage de la cellulose ou bien dans le cas de la supercontraction de la laine. De nombreux obstacles se présentent lors de la réalisation de ces traitements, parcequ'ils se font, d'une part en phase liquide, d'autre part à l'aide de composés difficilement manipulables. Les problèmes qui sont essentiellement rencontrés sont - la manutention des matériaux à traiter, fils, bourre, rubans, tissus, feuilles, etc... - l'imprégnation des matériaux à traiter : le produit doit être régulièrement imbibé par le réactif gonflant ce qui implique un long temps de contact et l'utilisation de produits mouillants. - l'élimination du réactif gonflant rupteur de liaison hydrogène : un tel résultat est généralement obtenu soit par évaporation du réactif, soit plus communément par un lavage à l'eau suivi du séchage de ce réactif. Le but de la présente invention est de décrire un procédé qui élimine la plupart de ces inconvénients et se caractérise par son coût modique d'exécution. A cet effet, il a été trouvé qu'un séjour supérieur à 24 heures dans une atmosphère contenant de l'ammoniac gazeux suffit pour que les produits ainsi traités se réarrangent dans le sens d'une relaxation importante de leur structure et qu'un tel séjour confère aux produits ainsi traités des caractéristiques voisines de celles obtenues lors des traitements classiques. La concentration en ammoniac gazeux du milieu de traitement est de préférence supérieure à 0,5 % en poids, et peut aller jusqu'à 100 %, c'està-dire de l'ammoniac pur. La température est supérieure à -34 C. (température de liquéfaction de l'ammoniac à la pression atmosphérique) et doit être inférieure à 1000 C., le traitement étant appliqué à la pression atmosphérique. Les produits que l'on vent traiter sont souvent présentés dans des emballages divers. Il suffit que ces emballages soient perméables aux gazs pour que le traitement puisse être appliqué sans déballage : la durée relativement longue du maintien dans l'atmosphère d'ammoniac permet une pénétration suffisante du milieu de traitement dans la matière. On a effectué de façon tout à fait satisfaisante les essais suivants, donnés à titre d'exemples - De la laine en bourre ou en fils emballée dans des sacs de matière plastique perforée a été maintenue pendant 15 jours dans une atmosphère contenant de 1 à 5 % en poids d'ammoniac. La laine ainsi traitée présente un début de frisure et une supercontraction mesurable. - Un tissu de coton traité pendant 10 jours à 00 dans une atmosphère contenant de 15 à 30 % de NH3 gazeux se rétracte de 5 % en trame et de 8 % en chaîne. - Un fil de coton ainsi traité présente une rétraction de l'ordre de 6 à 8 % t10 jours 00 C. concentration NH3 de 5 à 15 %). - Un tissu de viscose traité pendant 2 jours à 50 C. dans une concentration de NH3 de 2 % présente une rétraction de 1 % en trame et de 4 % en chaine. REVENDICATIONS 1. Procéde de traitement de matieres polyamidiques naturelles et/ou cellulosiques naturelles, pures ou en mélange, sous forme de bourre, de rubans, de fils, de nappes, de tissus, d'articles confectionnés ou sous toute autre forme caractérisé en ce qu'on maintient ces produits dans un milieu gazeux contenant de l'ammoniac pendant une durée supérieure a vingt quatre heures. 2. Procédé selon la revendication 1, caractérisé en ce que la concentration en ammoniac gazeux dans le milieu de traitement est comprise entre 0,5 et 100% en poids. 3. Procédé selon la revendication 1, caractérisé en ce que le traiter ment est effectué a une température comprise entre -340C et 1000C, a la pression atmosphérique. 4. Procédé selon la revendication 1, caractérisé en ce qu'il est effectué sur des produits présentés dans un emballage perméable au milieu de traitement gazeux. 5. Procédé obtenus selon le procédé de traitement de l'une des re vendications preeédentas.